СТАБИЛЬНЫЙ ЭЛЕКТРОХРОМНЫЙ МОДУЛЬ

1. Электрохромный модуль (10, 20), содержащий:
первую подложку (1), вторую подложку (4), где первая и/или вторая подложки (1, 4) обладают электропроводностью или приобретают электропроводность благодаря соответственно электропроводящему покрытию (2) или электропроводящему покрытию (5),
покрытие (3) на основе электрохромного полимера, нанесенное на подложку (1) или проводящее покрытие (2),
слой накопления ионов (6), размещенный на подложке (4) или проводящем покрытии (5), и
электрически последовательно соединенный электролит (7), размещенный между электрохромным покрытием (3) и слоем накопления ионов (6),
причем указанный электрохромный полимер (3) представляет собой, по существу, линейный конденсационный полимер, полученный из тетраарилбензидина и (гетеро)ароматического диола, и при регулировании напряжения может обратимо переключаться между более чем двумя окислительно-восстановительными состояниями,
при этом указанный конденсационный полимер является бесцветным в одном окислительно-восстановительном состоянии и окрашенным в по меньшей мере двух окислительно-восстановительных состояниях, а электролит (7) представляет собой электролит в виде полимерного геля.
2. Электрохромный модуль (10, 20) по п.1, отличающийся тем, что электрохромный полимер (3) представляет собой, по существу, линейный конденсационный полимер, полученный из замещенного тетрафенилбензидина и (гетеро)ариленбисфенилметанола, общей структурной формулы (I), (II), (III) или (IV):
где R1 и R2 являются одинаковыми или различными и каждый из них представляет собой алкоксигруппу, атом галогена, цианогруппу или углеводородный радикал, содержащий 1-10 атомов углерода, предпочтительно алкильную группу, аллильную группу или винильную группу, a R3 представляет собой двухвалентный радикал возможно замещенного ароматического или гетероароматического соединения, предпочтительно бензола, диалкилового эфира гидрохинона, дифенилового эфира, дифенила или нафталина.
3. Электрохромный модуль (10, 20) по п.1, отличающийся тем, что электрохромный полимер (3) характеризуется температурой стеклования Tg более 200°C.
2
4
4. Электрохромный модуль (10, 20) по п.1, отличающийся тем, что электролит в виде полимерного геля (7) содержит по меньшей мере один сшитый полимер, такой как сополимер винилиденфторида с гексафторпропиленом (ПВДФ-ГФП), полиакрилонитрил (ПАН) или полиметилметакрилат (ПММА), по меньшей мере одну ионную жидкость, такую как бис(трифторметилсульфонил)имид 1-этил-3-метилимидазолия, пропиленкарбонат, смеси пропиленкарбоната/этиленкарбоната/диэтилкарбоната, и по меньшей мере одну соль лития, такую как LiTfN, LiTfO или LiClO.
2
4
5. Электрохромный модуль (10, 20) по п.2, отличающийся тем, что электролит в виде полимерного геля (7) содержит по меньшей мере один сшитый полимер, такой как ПВДФ-ГФП, ПАН или ПММА, по меньшей мере одну ионную жидкость, такую как бис(трифторметилсульфонил)имид 1-этил-3-метилимидазолия, пропиленкарбонат, смеси пропиленкарбоната/этиленкарбоната/диэтилкарбоната, и по меньшей мере одну соль лития, такую как LiTfN, LiTfO или LiClO.
3
2
2
3
2
5
2
2
6. Электрохромный модуль (10, 20) по любому из пп.1-5, отличающийся тем, что слой накопления ионов (6) более чем на 50% по массе, предпочтительно более чем на 80% по массе, состоит из материала, выбранного из группы, состоящей из оксида вольфрама, оксида никеля, оксида церия, оксида титана, оксида молибдена, оксида ванадия (WO, NiO, CeO, TiO, MoO, VO) и их смесей, предпочтительно из смешанного оксида CeO-TiO.
7. Электрохромный модуль (10, 20) по любому из пп.1-5, отличающийся тем, что электрохромный полимер (3) при регулировании напряжения можно обратимо переключать между тремя окислительно-восстановительными состояниями, в которых он предпочтительно, в соответствии с окислительно-восстановительным состоянием, принимает бесцветное, оранжевое или синее цветовое состояние.
8. Электрохромный модуль (10, 20) по п.6, отличающийся тем, что электрохромный полимер (3) при регулировании напряжения можно обратимо переключать между тремя окислительно-восстановительными состояниями, в которых он предпочтительно, в соответствии с окислительно-восстановительным состоянием, принимает бесцветное, оранжевое или синее цветовое состояние.
9. Электрохромный модуль (10, 20) по любому из пп.1-5 или 8, отличающийся тем, что при приложении напряжения в диапазоне от 0,35 В до 0,45 В указанный модуль характеризуется широкой полосой поглощения, имеющей максимум поглощения в диапазоне длин волн от 1200 до 1400 нм с оптическим контрастом от 13% до 15% в максимуме поглощения.
10. Электрохромный модуль (10, 20) по любому из пп.1-5 или 8, отличающийся тем, что количество циклов переключения с контрастом в диапазоне от 90 до 100% относительно исходного значения составляет более 20000.
2
2
11. Электрохромный модуль (10, 20) по любому из пп.1-5 или 8, отличающийся тем, что электрохромная эффективность указанного модуля составляет более 600 см/Кл, предпочтительно более 800 см/Кл.
12. Электрохромный модуль (10, 20) по любому из пп.1-5 или 8, отличающийся тем, что он характеризуется электрохромным контрастом более 40%, предпочтительно более 60%.
13. Электрохромный модуль (10, 20) по любому из пп.1-5 или 8, отличающийся тем, что время переключения из синего в бесцветное состояние составляет менее 2 с, а время переключения из бесцветного в синее состояние составляет менее 7 с.
14. Электрохромный модуль (10, 20) по любому из пп.1-5 или 8, отличающийся тем, что электрохромный полимер (3) образует гомогенный слой толщиной от 5 до 500 нм, предпочтительно от 50 до 500 нм, и в частности от 200 до 500 нм.